(57)【要約】  製紙方法は、充填剤をデンプン及び凝集剤で処理して、充填剤フロックを形成することと、充填剤フロックをセルロース繊維ストックと組み合わせることと、充填剤フロックとセルロース繊維ストックとの組み合わせから敷紙を形成することと、を含む。この方法は、充填剤フロックのより大きな粒径、改善されたせん断安定度、及び敷紙の改善されたシート強度をもたらすことが見出された。
2018529852.tif 000002
【特許請求の範囲】
【請求項１】
ａ．充填剤をデンプン及びカチオン性凝集剤で処理して、充填剤フロックを形成することと、
ｂ．前記充填剤フロックをセルロース繊維ストックと組み合わせることと、
ｃ．充填剤フロックとセルロース繊維ストックとの前記組み合わせから敷紙を形成することと、を含む、製紙方法。
【請求項２】
前記デンプン及び前記カチオン性凝集剤は、前記充填剤での処理前に一緒に予混合されている、請求項１に記載の方法。
【請求項３】
前記デンプン及び前記カチオン性凝集剤は、前記充填剤に同時に添加される、請求項１に記載の方法。
【請求項４】
前記充填剤は、分散充填剤である、請求項１に記載の方法。
【請求項５】
前記充填剤は、非分散充填剤である、請求項１に記載の方法。
【請求項６】
前記充填剤は、分散充填剤と非分散充填剤との組み合わせである、請求項１に記載の方法。
【請求項７】
前記充填剤は、炭酸カルシウム、カオリン粘土、タルク、二酸化チタン、シリカ、ケイ酸塩、水酸化アルミニウム、硫酸カルシウム、アルミナ三水和物、硫酸バリウム、水酸化マグネシウム、及びそれらの組み合わせからなる群から選択される、請求項１に記載の方法。
【請求項８】
前記デンプンは、生デンプン、非イオン性デンプン、アニオン性デンプン、カチオン性デンプン、双性イオン性デンプン、両性デンプン、及びそれらの組み合わせからなる群から選択される、請求項１に記載の方法。
【請求項９】
前記デンプンは、カチオン性デンプンである、請求項８に記載の方法。
【請求項１０】
前記カチオン性デンプンは、約１〜約５ｍｏｌ％の電荷密度を有するように選択される、請求項９に記載の方法。
【請求項１１】
前記カチオン性凝集剤は、（メタ）アクリルアミド、ジアリル−Ｎ，Ｎ−二置換ハロゲン化アンモニウム、ジメチルアミノエチルメタクリレート及びその第四級アンモニウム塩、ジメチルアミノエチルアクリレート及びその第四級アンモニウム塩、メタクリルアミドプロピルトリメチルアンモニウムクロライド、ジアリルメチル（β−プロピオンアミド）アンモニウムクロライド、（β−メタクリロイルオキシエチル）トリメチルアンモニウムメチルサルフェート、四級化ポリビニルラクタム、ビニルアミン、マンニッヒまたは第四級マンニッヒ誘導体を生成するように反応したアクリルアミドまたはメタクリルアミド、及びそれらの組み合わせのホモポリマー、コポリマー、及びターポリマーからなる群から選択される、請求項１に記載の方法。
【請求項１２】
前記カチオン性凝集剤は、四級化Ｎ，Ｎ−ジアルキルアミノエチル（メタ）アクリレート（ＤＭＡＥＡ  ＭＣＱ）とアクリルアミドとのコポリマー、ジアリルジメチルアンモウニウムクロライド（ＤＡＤＭＡＣ）とアクリルアミドとのコポリマー、及びそれらの組み合わせからなる群から選択される、請求項１１に記載の方法。
【請求項１３】
デンプン：凝集剤の重量比は、約１：９〜約９：１である、請求項１に記載の方法。
【請求項１４】
前記デンプン及び前記凝集剤は、約１：９〜約９：１の重量比で一緒に予混合される、請求項２に記載の方法。
【請求項１５】
前記デンプン及び前記凝集剤は、約１：４〜約４：１の重量比で一緒に予混合される、請求項１４に記載の方法。
【請求項１６】
前記カチオン性凝集剤は、約１〜約５０ｍｏｌ％の電荷密度を有する、請求項１に記載の方法。
【請求項１７】
前記カチオン性凝集剤は、約１０〜約３０ｍｏｌ％の電荷密度を有する、請求項１６に記載の方法。
【請求項１８】
前記充填剤フロックのメジアン粒径が約５〜約１５０ミクロンである、請求項１に記載の方法。
【請求項１９】
前記充填剤フロックのメジアン粒径が約１０〜約７５ミクロンである、請求項１８に記載の方法。
【請求項２０】
前記充填剤が１００％非分散充填剤であり、アニオン性凝集剤が、前記カチオン性凝集剤及び前記デンプンの前記添加前に、前記充填剤に添加される、請求項１に記載の方法。
【発明の詳細な説明】
【技術分野】
【０００１】
本出願は、２０１５年９月３０日に出願された国際ＰＣＴ特許出願第ＰＣＴ／ＣＮ２０１５／０９１３１４号の優先権の利益を主張するものであり、その全開示はその全体が参照により組み込まれる。
【背景技術】
【０００２】
印刷用紙や筆記用紙の充填剤量を増やすことは、原材料及びエネルギーコストの削減だけでなく、製品品質の向上にも大きな関心事である。しかしながら、セルロース繊維を炭酸カルシウム及び粘土のような充填剤で置き換えると、完成したシートの強度が低下する。充填剤量を増加させる場合の別の問題は、三次元シート構造にわたって充填剤の均一な分布を維持することが困難になることである。充填剤量を増加させるこれらの負の影響を低減する手法は、充填剤を、抄紙機のウエットエンドアプローチシステムへのそれらの添加前に予凝集させることである。
【０００３】
「予凝集」という用語は、凝固剤及び／または凝集剤の供給ストックへの凝集及び添加前に、凝固剤及び／または凝集剤で処理することによる充填剤粒子の凝集体への改質を指す。このプロセスの凝集処理及びせん断力は、供給ストックに添加する前のフロックの粒度分布及び安定性を決定する。現代の高速製紙に存在する化学的環境及び高い流体せん断速度は、充填剤フロックが安定していること及びせん断抵抗を必要とする。予凝集処理によって提供されるフロック粒度分布は、充填剤量の増加に伴うシート強度の低下を最小限に抑え、充填剤粒子からの光学効率の損失を最小限に抑え、シート均一性及び印刷適性への悪影響を最小限に抑えるべきである。さらに、システム全体が経済的に実現可能でなければならない。
【先行技術文献】
【特許文献】
【０００４】
【特許文献１】国際公開第２０１５／１０１４９９号
【特許文献２】国際公開第２０１５／０９５３７７号
【発明の概要】
【発明が解決しようとする課題】
【０００５】
したがって、高いせん断安定度とシャープな粒径分布の組み合わせは、充填剤の予凝集技術の成功にとって不可欠である。しかしながら、一般に使用されるデンプンを含む低分子量凝固剤単独で形成された充填剤フロックは、抄紙機の高いせん断力下で分解する比較的小さな粒径を有する傾向がある。単一の高分子量凝集剤によって形成された充填剤フロックは、制御が困難な広範囲の粒径分布を有する傾向があり、主として粘性凝集剤溶液のスラリーへの混合が不十分であるため、充填剤固形分が高くなると粒径分布が悪化する。したがって、改良された予凝集技術の継続的な必要性が存在する。
【課題を解決するための手段】
【０００６】
一実施形態では、本開示は、充填剤がデンプンとカチオン性凝集剤との組み合わせで処理されて充填剤フロックを形成する製紙方法に関する。次いで、充填剤フロックは、セルロース繊維ストックと組み合わせられて、充填剤フロックとセルロース繊維ストックとの組み合せから敷紙を形成する。いくつかの実施形態では、デンプン及びカチオン性凝集剤は、充填剤での処理前に一緒に予混合される。いくつかの実施形態では、デンプン及びカチオン性凝集剤は、充填剤に同時に添加される。
【０００７】
別の実施形態では、本開示は、充填剤がデンプンと凝集剤との他のイオン性混合物で処理されて充填剤フロックを形成する製紙方法に関する。例示的な組み合わせには、非イオン性デンプンとアニオン性凝集剤との組み合わせ、またはアニオン性デンプンとアニオン性凝集剤との組み合わせを含む。次いで、充填剤フロックは、セルロース繊維ストックと組み合わせられて、充填剤フロックとセルロース繊維ストックとの組み合わせから敷紙を形成する。いくつかの実施形態では、デンプン及び凝集剤は、充填剤での処理前に予混合される。いくつかの実施形態では、デンプン及び凝集剤は、充填剤に同時に添加される。
【図面の簡単な説明】
【０００８】
【図１】カチオン性デンプンの濃度の増加に伴う、様々な充填剤処理の粒径のグラフである。
【図２】紙の充填剤量の増加に伴う、様々な充填剤処理のシート強度を示すグラフである。
【図３】せん断時間の増加に伴う、様々な充填剤処理の粒径のグラフである。
【図４】紙の充填剤量の増加に伴う、様々な充填剤処理のシート強度を示すグラフである。
【発明を実施するための形態】
【０００９】
いくつかの実施形態では、本開示は、デンプンをカチオン性凝集剤と予混合し、次に、予混合したデンプン／凝集剤混合物を充填剤と組み合わせることによる、製紙プロセスにおける充填剤粒子を処理する方法に関する。デンプン及びカチオン性凝集剤を充填剤に添加する前に、それらを予混合することにより、充填剤の粒径が増大することが判明した。充填剤の粒径を増大させることには、いくつかの利点があると考えられている。第１に、充填剤のせん断安定度の改善をもたらす。第２に、充填剤の表面積を減少させ、充填剤とセルロースとが組み合わせられると、充填剤がセルロース−セルロース水素結合と干渉しにくくなる。第３に、改善されたセルロース結合は、より強いシート強度をもたらす。
【００１０】
いくつかの実施形態では、本開示は、デンプン及びカチオン性凝集剤を充填剤に同時に添加することによる、製紙プロセスにおける充填剤粒子を処理する方法に関する。このプロセスは、特にデンプン及び凝集剤の逐次添加と比較して、充填剤の粒径の増大、セルロース−セルロース結合の改善、及びより強力なシート強度ももたらす。
【００１１】
いくつかの実施形態では、本開示は、デンプンを凝集剤と予混合し、次いで予混合されたデンプン／凝集剤混合物を充填剤と組み合わせることによる、製紙プロセスにおける充填剤粒子を処理する方法に関する。デンプンと凝集剤との例示的な組み合わせは、カチオン性デンプンとカチオン性凝集剤、カチオン性デンプンと非イオン性凝集剤、非イオン性デンプンとカチオン性凝集剤、非イオン性デンプンと非イオン性凝集剤、非イオン性デンプンとアニオン性凝集剤、またはアニオン性デンプンとアニオン性凝集剤を含む。双性イオン性デンプンまたは両性デンプンは、カチオン性、非イオン性、またはアニオン性凝集剤と共に使用することもできる。
【００１２】
充填剤
例示的な充填剤は、紙または板紙シートの不透明度または輝度を増加させる、平滑性を高める、またはコストを低減するために使用される無機粒子もしくは無機顔料、または有機粒子もしくは有機顔料を含む。例示的な充填剤は、炭酸カルシウム、カオリン粘土、タルク、二酸化チタン、シリカ、ケイ酸塩、水酸化アルミニウム、カルシウムサルフェート、アルミナ三水和物、バリウムサルフェート、水酸化マグネシウムなどを含む。炭酸カルシウムは、乾燥した又は分散スラリー形態の重質炭酸カルシウム（またはＧＣＣ）、チョーク、任意の形態の沈降炭酸カルシウム（またはＰＣＣ）、及び分散スラリー形態の沈降炭酸カルシウムを含む。ＧＣＣまたはＰＣＣの分散スラリー形態は、典型的には、ポリアクリル酸高分子分散剤またはポリリン酸ナトリウム分散剤を用いて製造される。これらの分散剤の各々は、炭酸カルシウム粒子に有意なアニオン電荷を付与する。カオリン粘土スラリーは、ポリアクリル酸高分子またはポリリン酸ナトリウムを用いて分散させることもできる。
【００１３】
いくつかの実施形態では、充填剤は、炭酸カルシウム、カオリン粘土、及びそれらの組み合わせから選択される。いくつかの実施形態では、充填剤は、沈降炭酸カルシウム、重質炭酸カルシウム、カオリン粘土、及びそれらの組み合わせから選択される。いくつかの実施形態では、充填剤は、１００％重質炭酸カルシウム、１００％沈降炭酸カルシウム、重質炭酸カルシウムと他の充填剤との混合物、沈降炭酸カルシウムと他の充填剤との混合物、または重質炭酸カルシウムと沈降炭酸カルシウムとの混合物であり、任意に他の充填剤を含む。
【００１４】
デンプン
デンプンは、好ましくは、生デンプン、非イオン性デンプン、カチオン性デンプン、アニオン性デンプン、双性イオン性デンプンもしくは両性デンプン、またはそれらの混合物である。いくつかの実施形態では、デンプンは、好ましくは、生デンプン、非イオン性デンプン、またはカチオン性デンプンである。いくつかの実施形態では、デンプンは、カチオン性デンプンである。
【００１５】
生デンプンは、化学的に変性されていないトウモロコシ、ジャガイモ、米、ワキシマイズ、小麦、サゴ、及びタピオカデンプンを含むが、これらに限定されない。
【００１６】
非イオン性デンプンは、それらが中性電荷を運ぶように変性されたトウモロコシ、ジャガイモ、米、ワキシマイズ、小麦、サゴ、及びタピオカデンプンを含むが、これらに限定されない。例示的な非イオン性変性物は、酸変性デンプン、酸化デンプン（例えば、過酸化水素、過酢酸、過マンガン酸塩、過硫酸塩を有する）、ハロゲン変性デンプン（例えば、塩素、次亜塩素酸塩、臭素、次亜臭素酸塩）、ジアルデヒドデンプン、デキストリン、アセチル化デンプン、ヒドロキシプロピル化デンプン（例えば、酸化エチレンと反応したデンプン）、ヒドロキシプロピル化デンプン（例えば、酸化プロピレンと反応したデンプン）、リン酸化デンプン（例えば、オルト−、ピロ−、メタ−、またはトリポリリン酸塩と反応したデンプン）、リン酸デンプンジエステル、リン酸デンプン、硫酸デンプン、硝酸デンプン、及びデンプンザンセート、アリルデンプン、ベンジルデンプン、カルバモイルエチルデンプン、カルボキシメチルデンプン、シアノメチルデンプン、ならびにメチル及びエチルデンプンを含む。
【００１７】
カチオン性デンプンは、それらが正電荷を運ぶように変性されたトウモロコシ、ジャガイモ、米、ワキシマイズ、小麦、サゴ、及びタピオカデンプンを含むが、これらに限定されない。カチオン性デンプンを調製するための主要試薬は、アミノ、イミノ、アンモニウム、スルホニウム、またはホスホニウム基を有するものを含む。したがって、カチオン性デンプンの１つの例示的なクラスは、一般構造を有する第三級アミノアルキルデンプンエーテルを含み、
【化１】
2018529852.tif 000003
式中、Ｒ１、Ｒ２、及びＲ３は、置換または非置換アルキル基のいずれかであり、Ｘ−は、対イオンである。別クラスのカチオン性デンプンは、一般構造を有する第四級アンモニウムデンプンエーテルを含み、
【化２】
2018529852.tif 000004
式中、Ｒ１、Ｒ２、Ｒ３、及びＲ４は、置換または非置換アルキル基のいずれかであり、Ｘ−は、対イオンである。別クラスのカチオン性デンプンは、一般構造を有するイミノアルキルデンプンを含み、
【化３】
2018529852.tif 000005
式中、Ｒ１及びＲ２は、置換または非置換アルキル基のいずれかである。これらのイミノアルキルデンプンは、酸による酸性化後にカチオン性活性を示す。別クラスのカチオン性デンプンは、一般構造を有するアミノアルキルデンプンを含み、
【化４】
2018529852.tif 000006
式中、Ｒは、置換または非置換アルキル基である。これらのアミノアルキルデンプンは、酸による酸性化後にカチオン性活性を示す。
【００１８】
いくつかの実施形態では、カチオン性デンプンは、約１〜１０ｍｏｌ％、約２〜約８ｍｏｌ％、または約３〜約５ｍｏｌ％の電荷密度を有するように選択される。
【００１９】
アニオン性デンプンは、それらが負電荷を運ぶように変性されたトウモロコシ、ジャガイモ、米、ワキシマイズ、小麦、サゴ、及びタピオカデンプンを含むが、これらに限定されない。例示的なアニオン性デンプンは、デンプンが無水コハク酸と反応して以下の構造を形成するコハク酸デンプンを含み、
【化５】
2018529852.tif 000007
式中、Ｘ＋は、ナトリウムのような対イオンである。別の例は、アルケニルコハク酸のような置換環状ジカルボン酸無水物と反応したデンプンである。例示的な構造は、以下を含み、
【化６】
2018529852.tif 000008
式中、Ｘ＋は、ナトリウムのような対イオンであり、Ｒは、ジメチレンまたはトリメチレンラジカルであり、Ｒ１は、アルキル基である。アニオン性デンプンの別の例は、デンプンがマレイン酸エステルで変性され、次いで、重硫酸ナトリウムと反応して以下の構造を有するスルホコハク酸誘導体を形成するスルホコハク酸デンプンである。
【化７】
2018529852.tif 000009
【００２０】
双性イオン性デンプンは、それらが正電荷及び負電荷の両方を運ぶように変性されたトウモロコシ、ジャガイモ、米、ワキシマイズ、小麦、サゴ、及びタピオカデンプンを含むが、これらに限定されない。双性イオン性デンプンの一例は、Ｎ−（２−ハロエチル）イミノビス−（メチレン）ジホスホン酸、またはＮ−（アルキル）−Ｎ−（２−ハロエチル）アミノメチルホスホン酸で変性されたデンプンである。この変性は、アニオン性メチレン−ホスホン酸基及びカチオン性窒素を作製する。
【００２１】
両性デンプンは、それらが正電荷及び負電荷の両方を運ぶように変性されたトウモロコシ、ジャガイモ、米、ワキシマイズ、小麦、サゴ、及びタピオカデンプンを含むが、これらに限定されない。例示的な両性デンプンは、塩化アンモニウム種で処理され、さらにリン酸塩、ホスホン酸塩、硫酸塩、スルホン酸塩、またはカルボキシル基で置換された第三級または第四級アンモニウムデンプンエーテルを含む。
【００２２】
いくつかの実施形態では、デンプンの投入量は、少なくとも約０．５、１、５、１０、１５、２０、２５、３０、３５、４０、４５、５０、５５、６０、６５、７０、７５、８０、８５、９０、９５、または１００ｋｇ／トン（処理された充填剤）である。いくつかの実施形態では、デンプンの投入量は、約０．５〜約５００ｋｇ／トン（処理された充填剤）、約１０〜約２００ｋｇ／トン（処理された充填剤）、または約５０〜約１００ｋｇ／トン（処理された充填剤）であり、ｋｇ／トンは、乾燥充填剤１トン当たりの活性デンプンのキログラムを指す。
【００２３】
凝集剤
凝集剤は、好ましくは、カチオン性凝集剤またはカチオン性凝集剤とアニオン性、非イオン性、双性イオン性、または両性凝集剤との混合物である。理論に縛られることを望むものではないが、充填剤は、一般にそれらに付随するアニオン電荷を有し、カチオン性凝集剤の添加は、凝集剤と充填剤との間の望ましい電荷バランスを提供すると考えられる。さらに、デンプンと凝集剤との予混合は、この電荷バランスを補助し、充填剤と混合する凝集剤の能力を向上させると考えられる。カチオン性凝集剤の選択が好ましい実施形態であることが理解される。カチオン性、アニオン性、非イオン性、双性イオン性、または両性デンプン（またはそれらの組み合わせ）と、アニオン性、非イオン性、両性、及び双性イオン性凝集剤（またはそれらの組み合わせ）とを含む、デンプンと凝集剤との他の組み合わせを使用することができる。デンプンと凝集剤との例示的な組み合わせは、カチオン性デンプンとカチオン性凝集剤、カチオン性デンプンと非イオン性凝集剤、非イオン性デンプンとカチオン性凝集剤、非イオン性デンプンと非イオン性凝集剤、非イオン性デンプンとアニオン性凝集剤、アニオン性デンプンとアニオン性凝集剤、またはアニオン性デンプンと非イオン性凝集剤を含む。双性イオン性または両性デンプンは、カチオン性、非イオン性、アニオン性、双性イオン性、または両性凝集剤のいずれかと共に使用することもできる。同様に、双性イオン性または両性凝集剤は、カチオン性、非イオン性、アニオン性、双性イオン性、または両性デンプンと共に使用することができる。
【００２４】
いくつかの実施形態では、凝集剤は、２００，０００Ｄａ、５００，０００Ｄａ、１，０００，０００Ｄａ、３，０００，０００Ｄａ、５，０００，０００Ｄａ、または２０，０００，０００Ｄａを超える分子量を有する。いくつかの実施形態では、分子量は、約２００，０００〜約２０，０００，０００Ｄａ、約５００，０００〜約５，０００，０００Ｄａ、約１，０００，０００〜約５，０００，０００Ｄａ、約１，０００，０００〜約３，０００，０００Ｄａ、または約３，０００，０００〜約５，０００，０００Ｄａである。
【００２５】
ポリマー凝集剤は、典型的には、両性ポリマーを作製するために、１つ以上のカチオン性、アニオン性、または非イオン性モノマーのビニル付加重合、１つ以上のカチオン性モノマーと１つ以上の非イオン性モノマーとの共重合、１つ以上のアニオン性モノマーと１つ以上の非イオン性モノマーとの共重合、１つ以上のカチオン性モノマーと１つ以上のアニオン性モノマー及び任意に１つ以上の非イオン性モノマーとの共重合により、または、双性イオン性ポリマーを形成するために、１つ以上の双性イオン性モノマーと任意に１つ以上の非イオン性モノマーとの重合により、調製される。１つ以上の双性イオン性モノマーと任意に１つ以上の非イオン性モノマーとを、１つ以上のアニオン性またはカチオン性モノマーと共重合させて、双性イオン性ポリマーにカチオンまたはアニオン電荷を付与することもできる。
【００２６】
本発明の一実施形態では、凝集剤中のカチオン性モノマーのモル数をモノマーの全モル数で除し、次いで１００％を掛けることによって、凝集剤中のカチオン電荷の含量を得ることができる。いくつかの実施形態では、凝集剤は、約８０ｍｏｌ％未満、約６０ｍｏｌ％未満、または約４０ｍｏｌ％未満、または約２０ｍｏｌ％未満、または約１０ｍｏｌ％未満、または約５ｍｏｌ％未満の電荷密度を有する。いくつかの実施形態では、凝集剤は、約１〜５０ｍｏｌ％、約５〜約４０ｍｏｌ％、または約１０〜約３０ｍｏｌ％の電荷密度を有する。
【００２７】
カチオン性ポリマー凝集剤は、カチオン性モノマーを使用して形成することができるが、カチオン荷電ポリマーを作製するために、特定の非イオン性ビニル付加ポリマーを反応させることも可能である。このタイプのポリマーは、ポリアクリルアミドとジメチルアミン及びホルムアルデヒドとの反応によって調製され、マンニッヒ誘導体を作製するものを含む。
【００２８】
同様に、アニオン性モノマーを使用してアニオン性ポリマー凝集剤を形成することができるが、アニオン荷電ポリマーを形成するために、特定の非イオン性ビニル付加ポリマーを変性することも可能である。このタイプのポリマーは、例えば、ポリアクリルアミドの加水分解により調製されたものが含まれる。
【００２９】
凝集剤は、水溶液として、油中水型乳剤として、または水中分散液として、固体の形態で調製することができる。例示的なカチオン性ポリマーは、（メタ）アクリルアミドとジメチルアミノエチルメタクリレート（ＤＭＡＥＭ）、ジメチルアミノエチルアクリレート（ＤＭＡＥＡ）、ジエチルアミノエチルアクリレート（ＤＥＡＥＡ）、ジエチルアミノエチルメタクリレート（ＤＥＡＥＭ）またはジメチルサルフェート、メチルクロライドまたはベンジルクロライドで製造されたそれらの第四級アンモニウム形態のコポリマー及びターポリマーを含む。例示的なアニオン性ポリマーは、アクリルアミドとアクリル酸ナトリウム及び／または２−アクリルアミド２−メチルプロパンスルホン酸（ＡＭＰＳ）またはアクリルアミド基の一部をアクリル酸に転化するために加水分解されたアクリルアミドホモポリマーのコポリマーを含む。
【００３０】
追加的凝集剤は、（メタ）アクリルアミド、ジアリル−Ｎ、Ｎ−二置換アンモニウムハライド、ジメチルアミノエチルメタクリレート及びその第四級アンモニウム塩、ジメチルアミノエチルアクリレート及びその第四級アンモニウム塩、メタクリルアミドプロピルトリメチルアンモニウムクロライド、ジアリルメチル（β−プロピオンアミド）アンモニウムクロライド、（β−メタクリロイルオキシエチル）トリメチルアンモニウムメチルサルフェート、四級化ポリビニルラクタム、ビニルアミン、ならびにマンニッヒまたは第四級マンニッヒ誘導体を生成するように反応したアクリルアミドまたはメタクリルアミドのホモポリマー、コポリマー、及びターポリマーのようなカチオン荷電ビニル付加ポリマーを含む。適切な第四級アンモニウム塩は、メチルクロライド、ジメチルサルフェート、またはベンジルクロライドを用いて作製することができる。ターポリマーは、ポリマー上の全電荷がカチオン性である限り、アクリル酸または２−アクリルアミド２−メチルプロパンスルホン酸のようなアニオン性モノマーを含むことができる。
【００３１】
他の適切な凝集剤には、ミョウバン、アルミン酸ナトリウム、ポリアルミニウムクロライド、クロルヒドロキシアルミニウム、水酸化アルミニウムクロライド、ポリアルミニウムヒドロキシクロライド、硫酸化ポリアルミニウムクロライド、ポリアルミニウムシリカサルフェート、硫酸第二鉄、塩化第二鉄、エピクロルヒドリン−ジメチルアミン（ＥＰＩ−ＤＭＡ）、ＥＰＩ−ＤＭＡアンモニアクロスリンクポリマー、エチレンジクロライド及びアンモニアのポリマー、エチレンジクロライドのポリマー、ジメチルアミンのポリマー、多官能ジエチレントリアミンの縮合ポリマー、多官能テトラエチレンペンタミンの縮合ポリマー、多官能ヘキサメチレンジアミンの縮合ポリマー、多官能性エチレンジクロライドの縮合ポリマー、メラミンポリマー、ホルムアルデヒド樹脂ポリマー、カチオン荷電ビニル付加ポリマー、及びそれらの任意の組み合わせを含む。
【００３２】
いくつかの実施形態では、カチオン性凝集剤は、四級化Ｎ、Ｎ−ジアルキルアミノエチル（メタ）アクリレート（ＤＭＡＥＡ．ＭＣＱ）及びＤＥＶ２１０（イリノイ州ネーパービルのＮａｌｃｏ  Ｃｏｍｐａｎｙ）のようなアクリルアミドのコポリマーまたはジアリルジメチルアンモニウムクロライド（ＤＡＤＭＡＣ）及びＮ−７５２７（イリノイ州ネーパービルのＮａｌｃｏ  Ｃｏｍｐａｎｙ）のようなアクリルアミドのコポリマーである。
【００３３】
一実施形態では、凝集剤は、少なくとも０．５ｄＬ／ｇ、少なくとも１ｄＬ／ｇ、少なくとも３ｄＬ／ｇ、少なくとも１０ｄＬ／ｇ、または少なくとも１５ｄＬ／ｇのＲＳＶを有し、ここで、「ＲＳＶ」は、換算比粘度を表す。実質的に線状でよく溶媒和された一連のポリマー同族体の中で、希薄ポリマー溶液の「換算比粘度」またはＲＳＶ測定値は、ニューヨーク州イサカのＣｏｒｎｅｌｌ  Ｕｎｉｖｅｒｓｉｔｙ  ＰｒｅｓｓのＰｒｉｎｃｉｐｌｅｓ  ｏｆ  Ｐｏｌｙｍｅｒ  Ｃｈｅｍｉｓｔｒｙ、Ｃｈａｐｔｅｒ  ＶＩＩ（１９５３）の２６６〜３１６ページ  Ｐａｕｌ  Ｊ．Ｆｌｏｒｙの分子量の測定によるポリマー鎖長及び平均分子量の指標である。ＲＳＶは、所与のポリマー濃度及び温度で測定され、以下のように計算され、
ＲＳＶ＝［（η／ηｏ）−ｌ］／ｃ
式中、ηは、ポリマー溶液の粘度であり、ηｏは、同じ温度での溶媒の粘度であり、ｃは、溶液中のポリマーの濃度である。
【００３４】
濃度「ｃ」の単位は、（グラム／１００ｍｌまたはｇ／デシリットル）である。したがって、ＲＳＶの単位は、ｄＬ／ｇである。特記しない限り、１．０モル濃度の硝酸ナトリウム溶液を用いてＲＳＶを測定する。この溶媒中のポリマー濃度は、０．０４５ｇ／ｄＬである。ＲＳＶは３０℃で測定される。粘度η及びη０は、Ｃａｎｎｏｎ  Ｕｂｂｅｌｏｈｄｅセミミクロ希釈粘度計（サイズ７５）を用いて測定する。粘度計は、３０＋／−０．０２℃に調整された恒温槽中で完全に垂直な位置に取り付けられる。本明細書に記載のポリマーについてのＲＳＶの計算に固有の典型的な誤差は、約０．２ｄＬ／ｇである。あるシリーズ内の２つのポリマー同族体が同様のＲＳＶを有する場合、それは、分子量が似ていることを示す。
【００３５】
いくつかの実施形態では、凝集剤の投入量は、少なくとも約０．１、０．２、０．５、１、１．５、２、３、４、５、６、７、８、９、１０、１５、２０、２５、３０、３５、４０、４５、５０、５５、６０、６５、７０、７５、８０、８５、９０、９５または１００ｋｇ／トン（処理された充填剤）である。いくつかの実施形態では、凝集剤の投入量は、約０．１〜１００ｋｇ／トン（処理された充填剤）、約０．２〜約５０ｋｇ／トン（処理された充填剤）、約０．２〜約２０ｋｇ／トン（処理された充填剤）、約０．５〜約１０ｋｇ／トン（処理された充填剤）、または約１〜約５ｋｇ／トン（処理された充填剤）であり、ｋｇ／トンは、乾燥充填剤１トン当たりの活性ポリマーのキログラム指す。いくつかの実施形態では、凝集剤の投入量は、約２ｋｇ／トン（処理された充填剤）である。
【００３６】
いくつかの実施形態では、充填剤は、１００％沈降炭酸カルシウムまたはＰＣＣであってもよい。そのような実施形態では、最初に充填剤をアニオン性凝集剤で処理し、その後それを本開示によるカチオン性凝集剤及びデンプンで処理することが望ましい場合がある。
【００３７】
例示的なアニオン性凝集剤は、（メタ）アクリル酸及びその塩、２−アクリルアミド−２−メチルプロパンスルホン酸塩、スルホエチル−（メタ）アクリレート、ビニルスルホン酸、スチレンスルホン酸、マレイン酸、または他の二塩基酸、またはそれらの塩もしくはそれらの混合物のようなアクリルアミドポリマーを加水分解することによって、またはアニオン性モノマーを重合することによって作製されるものを含む。これらのアニオン性モノマーはまた、（メタ）アクリルアミド、Ｎ−アルキルアクリルアミド、Ｎ、Ｎ−ジアルキルアクリルアミド、メチル（メタ）アクリレート、アクリロニトリル、Ｎ−ビニルメチルアセトアミド、Ｎ−ビニルメチルホルムアミド、ビニルアセテート、Ｎ−ビニルピロリドン、及びそれらの混合物のような非イオン性モノマーと共重合することもできる。
【００３８】
例示的な非イオン性凝集剤は、（メタ）アクリルアミド、Ｎ−アルキルアクリルアミド、Ｎ、Ｎ−ジアルキルアクリルアミド、メチル（メタ）アクリレート、アクリロニトリル、Ｎ−ビニルメチルアセトアミド、Ｎ−ビニルメチルホルムアミド、ビニルアセテート、Ｎ−ビニルピロリドン、及びそれらの混合物のような非イオン性モノマーを共重合することによって製造されるものを含む。
【００３９】
両性凝集剤は、少なくとも１つのアニオン性モノマー、少なくとも１つのカチオン性モノマー、及び任意に非イオン性モノマーの組み合わせを重合することによって製造されるものを含む。例示的なアニオン性、カチオン性、及び非イオン性モノマーは、上述されている。
【００４０】
充填剤の処理
いくつかの実施形態では、デンプン及び凝集剤は、充填剤と接触させる前に一緒に予混合される。この実施形態では、デンプンは、凝集剤と混合する前に、溶液中に完全に溶解する。デンプンを溶液中に完全に溶解することは、バッチ加熱または連続加熱を使用することによって達成することができる。バッチ加熱では、デンプンのスラリーを、好ましくはライブスチームで所望の温度（例えば、９５℃）に加熱し、連続して撹拌する。デンプン粒の完全な可溶化を確実にするために、少なくとも５、１０、２０、または３０分間、この温度でデンプンを保持しなければならない。連続加熱では、乾燥デンプンをまずスラリータンクに計量し、冷水と混合する。次いで、スラリーをベンチュリジェットに通し、原則として水圧真空ポンプと同様にして、ライブスチームと混合されて加熱コイルに入る前に、デンプンが十分な時間、温度（例えば１２０〜１３０℃）で保持され、顆粒の完全な加熱を確保する。コイルから出た後、デンプン溶液を冷水で希釈して最終濃度を約２％に低下させる。デンプンを任意に加熱した後、凝集剤をデンプンに添加し、スタティックミキサのような適切な混合装置を用いて混合することができる。最終混合物は、好ましくは、約１〜約９９重量％のデンプン及び約９９〜約１重量％の凝集剤、または約１０〜約９０重量％のデンプン及び約９０〜約１０重量％の凝集剤、または約２０〜約８０重量％のデンプン及び約８０〜約２０重量％の凝集剤、または約４０〜約６０重量％のデンプン及び約６０〜約４０重量％の凝集剤、または約５０重量％のデンプン及び約５０重量％の凝集剤を含む。デンプン及び凝集剤は、デンプン：凝集剤の重量比、約１：９９〜約９９：１、約１：９〜約９：１、約１：８〜約８：１、約１：５〜約５：１、約１：４〜約４：１、または約１：２〜約２：１、または約１：１内に含まれ得る。
【００４１】
次に、充填剤が製紙用供給材に添加される前に（例えば、セルロース繊維ストックの不在下で）予混合デンプン及び凝集剤が充填剤に添加される。デンプン／凝集剤の予混合は、約０．１〜約１００ｋｇ／トン（充填剤）、約１〜約１０ｋｇ／トン（充填剤）、または約２〜約５ｋｇ／トン（充填剤）の濃度で充填剤に投入され得る。これは、バッチ方式または連続方式で行うことができる。これらのスラリー中の充填剤濃度は、典型的には約８０質量％未満であり、約５〜約６５質量％、または約１０〜約５０質量％、または約１５〜約４０質量％であってもよい。
【００４２】
バッチ処理は、オーバーヘッドプロペラミキサーを備えた大きな混合タンクを含むことができる。充填剤スラリーを混合タンクに充填し、所望量の予混合デンプン／凝集剤を連続混合下でスラリーに供給する。スラリー及び予混合デンプン／凝集剤は、使用される混合エネルギーに応じて、典型的には約１秒〜５分、５秒〜３分、または１０秒〜１分にわたって、デンプン／凝集剤混合物をシステム全体にわたって均一に分布させるのに十分な時間混合される。充填剤フロックの適切な粒度分布が得られると、混合速度は、フロックが安定するレベルまで低下する。次いで、凝集した充填剤のこのバッチを、充填剤フロックを分散液中に均一に懸濁した状態に保つのに十分な混合をして、より大きな混合タンクに移す。凝集した充填剤は、この混合タンクから抄紙用供給材にポンプ輸送される。
【００４３】
連続処理では、予混合デンプン／凝集剤の所望量を、充填剤を含むパイプにポンプで注入し、必要に応じてインライン静止混合器で混合する。充填剤と予混合デンプン／凝集剤との十分な混合を可能にするのに十分な長さのパイプまたは混合容器を含めることができる。次いで、充填剤フロックの所望の粒度分布を得るために、高速混合が必要である。混合装置のせん断速度または混合時間のいずれかを調整することにより、充填剤の粒度分布を制御することができる。連続処理は、固定容積装置内の調整可能なせん断速度の使用に役立つであろう。そのような装置の１つが、米国特許第４，７９９，９６４号に記載されている。この装置は、その遮断圧力を超える背圧で操作される場合、ポンプ能力のない機械的せん断装置として機能する、調節可能な速度の遠心ポンプになる。他の適切なせん断装置は、調節可能な圧力低下を伴うノズル、タービン型乳化装置、または固定容積容器内の調節可能な速度の高強度ミキサを含む。せん断後、凝集した充填剤スラリーを製紙用供給材に直接供給する。
【００４４】
デンプン及び凝集剤が充填剤に同時に投入されるとき、それらは、同様の濃度、投入速度、及び上記の様式でバッチ処理または連続処理の一部として投入されてもよい。しかしながら、一緒に予混合する代わりに、デンプン及び凝集剤は、予混合組成物の一部としてではなく、所望の割合で、所望の比率または濃度で充填剤に同時に添加される。
【００４５】
上記のバッチ処理及び連続処理の両方では、オーバーサイズの充填剤フロックを除去するためのフィルタまたはスクリーンの使用を採用することができる。これにより、紙または板材により大きな充填剤フロックが含まれることから生じる潜在的な機械の走行性及び紙質の問題が排除される。
【００４６】
いくつかの実施形態では、処理された充填剤は、少なくとも５μｍ、少なくとも１０μｍ、または少なくとも２０μｍのメジアン粒径を有する。いくつかの実施形態では、処理された充填剤のメジアン粒径は、約５〜約１５０μｍ、約１０〜約７５μｍ、または約２０〜約５０μｍである。
【００４７】
製紙工程
処理された後、次に、処理された充填剤は、繊維スラリーに供給され、繊維スラリーと混合される。追加の紙添加剤は、繊維スラリー中に存在してもよく、または処理された充填剤が繊維スラリーと組み合わせられた後に添加されてもよい。次いで、充填剤と（他の任意の添加剤を伴う）繊維の混合物を移動スクリーンにポンプ輸送し、湿紙を作るために水を排出する。湿紙をプレス内に供給して、より多くの水を機械的に絞り出す。プレス後の湿紙は、乾燥機に供給され、加熱によって残りの水が除去される。シート強度特性は、結果として得られる乾燥紙を用いて測定される。
【００４８】
実施例１
実施例１は、デンプン単独、凝集剤単独、またはデンプン／凝集剤比が１：１〜８：１であるデンプンと凝集剤との組み合わせのいずれかで１００％重質炭酸カルシウム充填剤を処理した。使用したデンプンはＣ２６であり、Ｇｅｎｅｒａｌ  Ｓｔａｒｃｈ  Ｌｉｍｉｔｅｄ（Ｓｈａｎｇｈａｉ，Ｃｈｉｎａ）から市販されている。凝集剤は、米国イリノイ州ネーパービルのＥｃｏｌａｂ  Ｃｏｍｐａｎｙ（Ｎａｐｅｒｖｉｌｌｅ，ＩＬ，ＵＳＡ）のＮａｌｃｏから市販されているＤＡＤＭＡＣ／アクリルアミドのコポリマーであるカチオン性凝集剤Ｎ−７５２７であった。重質炭酸カルシウム（ＧＣＣ）は、Ｇｏｌｄ  Ｅａｓｔ、Ａｓｉａｎ  Ｐｕｌｐ  ａｎｄ  Ｐａｐｅｒ（Ｚｈｅｎｊｉａｎｇ，Ｊｉａｎｇｓｕ  Ｐｒｏｖｉｎｃｅ，Ｃｈｉｎａ）から市販されているものであった。
【００４９】
デンプン粉末６ｇを、冷水道水２９４ｇ中に、２５０ｒｐｍで撹拌しながら添加することによってデンプン溶液を調製した。この溶液を５分間で９５℃まで加熱した。撹拌速度を５００ｒｐｍに上げ、デンプンをさらに１５分間加熱した。結果として得られた２％のデンプン溶液を使用前に冷却した。
【００５０】
１ｇのＮ−７５２７を９９ｇの水道水に添加し、次いで激しく振盪することによって、１％のＮ−７５２７溶液を調製した。
【００５１】
所望のＮ−７５２７：デンプン比を得るために、２％のデンプン溶液に適量のＮ−７５２７を添加することにより、Ｎ−７５２７とデンプンとの混合物を調製した。次に、この混合物を激しく振盪した。
【００５２】
充填剤を処理するために、水道水を用いて充填剤スラリーを１０％濃度まで希釈した。３００ｍｌの希釈充填剤溶液を８００ｒｐｍで撹拌した。適量のデンプン、Ｎ−７５２７またはデンプンとＮ−７５２７との予混合された組み合わせを、シリンジを用いてスラリーに添加した。化学薬品の添加後、撹拌速度を１５００ｒｐｍに上げてスラリーを２分間せん断した。その後、結果として得られた充填剤スラリーの粒度分布を、Ｍａｌｖｅｒｎ  Ｉｎｓｔｒｕｍｅｎｔｓ  Ｌｔｄ（Ｗｏｒｃｅｓｔｅｒｓｈｉｒｅ，ＵＫ）から市販されているＭａｌｖｅｒｎ  Ｍａｓｔｅｒｓｉｚｅｒを用いて測定した。メジアン粒径またはＤ（ｖ，０．５）を各溶液について記録した。
【００５３】
結果を図１に示し、デンプンと凝集剤とを一緒に予混合し、次いで充填剤と組み合わせた場合、充填剤の粒径は、デンプンまたは凝集剤のみを充填剤と混合した場合よりも大きいことを示している。
【００５４】
実施例２
この実施例では、１００％重質炭酸カルシウム（ＧＣＣ、Ａｓｉａｎ  Ｐｕｌｐ  ａｎｄ  Ｐａｐｅｒ  Ｇｏｌｄ  Ｅａｓｔ（Ｚｈｅｎｊｉａｎｇ，Ｊｉａｎｇｓｕ  Ｐｒｏｖｉｎｃｅ，Ｃｈｉｎａ））を１：１または４：１の割合のデンプン、凝集剤、またはデンプン＋凝集剤の組み合わせのいずれで処理した。処理手順は実施例１と同じであった。未処理の充填剤（１００％ＧＣＣ）を対照として使用した。デンプンは、Ｇｅｎｅｒａｌ  Ｓｔａｒｃｈ  ＬｉｍｉｔｅｄのＣ２６であり、カチオン性凝集剤はＮａｌｃｏのＮ−７５２７であった。
【００５５】
ハンドシートの調製
濃度０．５％の希薄ストックを８００ｒｐｍで、ビーカー内で混合した。このストックは、Ｇｏｌｄ  Ｅａｓｔ、Ａｓｉａｎ  Ｐｕｌｐ  ａｎｄ  Ｐａｐｅｒ（Ｚｈｅｎｊｉａｎｇ，ＪｉａｎｇＳｕ  Ｐｒｏｖｉｎｃｅ，Ｃｈｉｎａ）から得た。混合開始時に、適量の未処理または処理済の充填剤を供給材に添加し、続いて以下の製紙添加剤を添加した：１５秒で１０ｋｇ／トンのＳｔａｌｏｋ４００デンプン、３０秒で０．６ｋｇ／トンのＮ−６２１０１、４５秒で２．５ｋｇ／トンのＢｅｎｔｏｎｉｔｅ、６０秒で０．５ｋｇ／トンの  Ｎ７５４６。Ｎ−６２１０１は、ＭＣＱ．ＤＭＡＥＡ／アクリルアミドのカチオン性コポリマーであり、Ｎ−７５４６はアクリルアミド／アクリル酸ナトリウムのアニオン性コポリマーである。Ｎ−６２１０１及びＮ−７５４６の両方は、Ｅｃｏｌａｂ  Ｃｏｍｐａｎｙ（Ｎａｐｅｒｖｉｌｌｅ，ＩＬ，ＵＳＡ）のＮａｌｃｏから市販されている。混合を７５秒で停止し、供給材をＦＯＲＭＡＸ（商標）ハンドシート型のデックルボックスに移した。ハンドシート型は、シートごとに水を指定ラインまで充填した。８０メッシュ形成ワイヤを通った排水によって８インチの正方形のハンドシートを形成した。ハンドシートは、湿ったハンドシート上に２枚の吸取紙と金属板を置き、２５ポンドの金属ローラを６回通過させることによって、シート型から取り出された。形成ワイヤと上部の吸取紙を取り外し、ハンドシートと吸取紙を２枚の新しい吸取紙の上に置いた。次に、金属板をハンドシートの上に置いた。５枚の形成されたハンドシートをこのようにして積み重ね（新しい吸取紙、形成されたハンドシート及び吸取紙、板）、０．５６５ＭＰａの圧力設定で５分間Ｌ＆Ｗハンドシートプレスに入れた。ハンドシートのラベルをシートの右下のワイヤ側に置き、この側を乾燥機の表面に接触させた。回転ドラム式乾燥機を用いて、シートを１０５℃で６０秒間一回通過させて乾燥させた。
【００５６】
ハンドシートの物理試験
シートを試験前に湿度５０％及び２３℃で一晩保存した。シートは、坪量、灰含量、キャリパー及びスコットボンドについて評価した。スコットボンドをＴＡＰＰＩ試験法Ｔ５４１ｏｍ−８９に従って測定し、坪量をＴＡＰＰＩ試験法Ｔ４１０ｏｍ−９８に従って測定し、灰含量をＴＡＰＰＩ試験法Ｔ２１１ｏｍ−９３に従って測定した。
【００５７】
結果を図２に示し、混合物によって処理された充填剤を有するシートが、有意に高いスコットボンドまたは内部強度を有することを実証する。これは、デンプン：凝集剤の１：１及び４：１比の両方について観察された。
【００５８】
実施例３
実施例３では、充填剤フロックのせん断安定度を試験した。この実施例は、充填剤が重質炭酸カルシウム（ＧＣＣ）と沈降炭酸カルシウム（ＰＣＣ）との１：１混合物であった以外は、実施例１と同じであった。ＧＣＣ／ＰＣＣ充填剤を、カチオン性凝集剤、またはカチオン性デンプンまたはカチオン性凝集剤とカチオン性デンプンとの混合物で処理した。デンプンは、Ｇｅｎｅｒａｌ  Ｓｔａｒｃｈ  Ｌｉｍｉｔｅｄから市販されているＣ２６であった。カチオン性凝集剤は、Ｅｃｏｌａｂ  Ｃｏｍｐａｎｙ（Ｎａｐｅｒｖｉｌｌｅ，ＩＬ，ＵＳＡ）のＮａｌｃｏから市販されているＤＥＶ２１０、ＤＭＡＥＡ．ＭＣＱ／アクリルアミドコポリマーであった。未処理のＧＣＣ及びＰＣＣを対照として使用した。
【００５９】
実施例３では、凝集された充填剤スラリーを様々な時間、１５００ｒｐｍでせん断して、充填剤フロックのせん断安定度を調べた。
【００６０】
結果を図３に示し、デンプンと凝集剤とを一緒に予混合し、次いで充填剤と組み合わせた場合、充填剤の粒径は、デンプンまたは凝集剤のみを充填剤と混合した場合よりも大きいことを示す。さらに、カチオン性デンプンとカチオン性凝集剤との混合物は、よりせん断抵抗性のある充填剤フロックを生成した。
【００６１】
実施例４
実施例４は、充填剤が重質炭酸カルシウム（ＧＣＣ）と沈降炭酸カルシウム（ＰＣＣ）との１：１混合物であったことを除いて、実施例２と同じであった。充填剤を実施例３のように処理した、すなわち、充填剤を２ｋｇ／トンＤＥＶ２１０単独で処理するか、または２ｋｇ／トンＤＥＶ２１０と２ｋｇ／トンカチオン性デンプンとの混合物で処理するかのいずれかで処理した。未処理のＧＣＣ及びＰＣＣを対照として使用した。
【００６２】
結果を図４に示し、カチオン性凝集剤とカチオン性デンプンとの混合物で処理した充填剤を有するシートは、有意に高いスコットボンドを有することを示している。
【００６３】
実施例５
この実施例では、１００％重質炭酸カルシウム（Ｊｉｎｈａｉ、Ａｓｉａ  Ｐｕｌｐ  ａｎｄ  Ｐａｐｅｒ（Ｈａｉｋｏｕ，Ｈａｉｎａｎ  Ｐｒｏｖｉｎｃｅ，Ｃｈｉｎａ））は、０．２５：１、０．５：１、１：１、及び４：１の比率で、デンプン＋凝集剤の組み合わせで処理した。凝集剤の投入量は、２ｋｇ／トン充填剤だった。デンプンは、Ｇｅｎｅｒａｌ  Ｓｔａｒｃｈ  Ｌｉｍｉｔｅｄから市販されているＣ２６、カチオン性デンプンであった。凝集剤は、Ｅｃｏｌａｂ  Ｃｏｍｐａｎｙ（Ｎａｐｅｒｖｉｌｌｅ，ＩＬ，ＵＳＡ）のＮａｌｃｏから市販されているＤＥＶ２１０であった。充填剤の処理工程は、せん断速度及び時間が１５００ｒｐｍ、８分間であったことを除いて、実施例１と同じであった。結果を表１に示し、凝集剤に対するデンプンの濃度を増加させると、処理された充填剤のより大きな粒径が得られることを実証する。
【００６４】
実施例６
実施例６は、デンプンと凝集剤とを同時に（予混合せず）添加し、その割合が１：１であった以外は、実施例５と同じであった。凝集剤の投入量は２ｋｇ／トン充填剤であった。結果を表１に示し、デンプンと凝集剤との同時添加により、順次添加された凝集剤とデンプンとの同程度の濃度よりも改良された（より大きい）充填剤の粒径が得られたことを実証する。
【００６５】
実施例７
実施例７は、デンプンを最初に添加した後、凝集剤を１：１の割合で添加した以外は、実施例５と同じであった。凝集剤の投入量は、２ｋｇ／トン充填剤であった。結果を表１に示し、凝集剤とデンプンとの逐次添加により、予混合されたデンプン及び凝集剤またはデンプンと凝集剤との同時添加と比較したときに、より小さな粒径を有する処理された充填剤が作製されたことを実証する。
【００６６】
実施例８
実施例８は、凝集剤を最初に添加した後、デンプンを１：１の割合で添加した以外は、実施例５と同じであった。凝集剤の投入量は、２ｋｇ／トン充填剤であった。結果を表１に示し、凝集剤とデンプンとの逐次添加により、予混合されたデンプン及び凝集剤またはデンプンと凝集剤との同時添加と比較したときに、より小さな粒径を有する処理された充填剤が作製されたことを実証する。
【００６７】
実施例９
実施例９は、デンプンが天然のジャガイモデンプン（Ｓｉｎｏｐｈａｒｍ  Ｃｈｅｍｉｃａｌ  Ｒｅａｇｅｎｔ  Ｃｏ．，Ｌｔｄ（Ｃｈｉｎａ）から市販された製造番号６９０２３７３６）であり、デンプン＋凝集剤の割合が１：１であること以外は、実施例５と同じであった。凝集剤の投入量は、２ｋｇ／トン充填剤であった。結果を表１に示す。このデータは、カチオン性デンプンと生デンプンとの予混合も、カチオン性デンプンのみと比較して、性能を高めることができたことを実証する。
【００６８】
【表１】
2018529852.tif 000010
【００６９】
実施例１０
この例では、１００％沈降炭酸カルシウム（ＰＣＣ、Ａｓｉａｎ  Ｐｕｌｐ  ａｎｄ  Ｐａｐｅｒ  Ｇｏｌｄ  Ｅａｓｔ（Ｚｈｅｎｊｉａｎｇ，Ｊｉａｎｇｓｕ  Ｐｒｏｖｉｎｃｅ，Ｃｈｉｎａ））を、Ｅｃｏｌａｂ  Ｃｏｍｐａｎｙ（Ｎａｐｅｒｖｉｌｌｅ，ＩＬ，ＵＳＡ）のＮａｌｃｏから市販されているアクリルアミドとアンモニウムアクリレートとのコポリマーであるアニオン性凝集剤ＤＥＶ１１７で最初に処理し、次いで、カチオン性凝集剤、あるいは１：１または４：１の割合のデンプンとカチオン性凝集剤との組み合わせのいずれかで処理した。凝集剤の投入量は、２ｋｇ／トン充填剤であった。未処理の充填剤（１００％ＰＣＣ）を対照として使用した。デンプンは、Ｇｅｎｅｒａｌ  Ｓｔａｒｃｈ  ＬｉｍｉｔｅｄのＣ２６であるカチオン性デンプンであった。カチオン性凝集剤は、Ｅｃｏｌａｂ  Ｃｏｍｐａｎｙ（Ｎａｐｅｒｖｉｌｌｅ，ＩＬ，ＵＳＡ）のＮａｌｃｏから市販されているＤＥＶ２１０であった。結果を表２に示し、カチオン性凝集剤とデンプンとを予混合することにより、アニオン性凝集剤を最初に添加した場合、非分散性充填剤（ＰＣＣ）の粒径が改善されることが実証される。
【００７０】
【表２】
2018529852.tif 000011
【００７１】
実施例１１
実施例１１は、充填剤がチョーク（ＪｉｎＧｕｉ、Ａｓｉａｎ  Ｐｕｌｐ  ａｎｄ  Ｐａｐｅｒ（Ｑｉｎｚｈｏｕ，Ｇｕａｎｇｘｉ  Ｐｒｏｖｉｎｃｅ，Ｃｈｉｎａ））であること以外は、実施例１０と同じであった。結果を表３に示し、カチオン性凝集剤とデンプンとを予混合することによって、アニオン性凝集剤を最初に添加した場合に、非分散性充填剤（チョーク）の粒径を改善できることを実証する。
【００７２】
【表３】
2018529852.tif 000012
【００７３】
上記の明細書、実施例、及びデータは、本開示の組成物の製造及び使用の完全な説明を提供する。本開示の趣旨及び範囲から逸脱することなく、本開示の多くの実施形態を行うことができるため、本発明は、特許請求の範囲に属する。
【図１】
2018529852.tif 000013
【図２】
2018529852.tif 000014
【図３】
2018529852.tif 000015
【図４】
2018529852.tif 000016
【国際調査報告】
2018529852.tif 000017
2018529852.tif 000018